(57)【特許請求の範囲】
【請求項１】
支持体および前記支持体上の感光層を有する電子写真感光体を製造する電子写真感光体の製造方法であって、
前記電子写真感光体の表面層が、硬化物を含有し、
前記硬化物が、
連鎖重合性官能基を有する電荷輸送性化合物と、
下記式（１）で示される化合物と、
の共重合体であり、
前記共重合体における、前記連鎖重合性官能基を有する電荷輸送性化合物と、下記式（１）で示される化合物と、の共重合比（前記連鎖重合性官能基を有する電荷輸送性化合物：下記式（１）で示される化合物）が、２００：１〜２００：３（質量比）であり、
前記製造方法が、
表面層用塗布液を調製する工程と、
前記表面層用塗布液の塗膜を形成し、前記塗膜を乾燥および硬化させることによって前記表面層を形成する工程と、
を有し、
前記表面層用塗布液が、
前記連鎖重合性官能基を有する電荷輸送性化合物と、
下記式（１）で示される化合物と、
溶剤と、
を含有し、
前記表面層用塗布液中の、前記連鎖重合性官能基を有する電荷輸送性化合物と、下記式（１）で示される化合物と、の含有量の比（前記連鎖重合性官能基を有する電荷輸送性化合物：下記式（１）で示される化合物）が、２００：１〜２００：３（質量比）であり、
前記連鎖重合性官能基を有する電荷輸送性化合物が、下記式（４）で示される化合物である、
ことを特徴とする電子写真感光体の製造方法。
【化１】
0006987544.tif 000046
（前記式（１）中、Ｒ１１〜Ｒ１４は、それぞれ独立に、水素原子、又は、メチル基である。Ｒ１５およびＲ１６は、それぞれ独立に、アルキレン基である。Ｘは、下記式（２）で示される２価の基、又は、下記式（３）で示される２価の基である。ｓ、ｔ、ｕおよびｖは、それぞれ独立に、１〜３の整数である。）
【化２】
0006987544.tif 000047
（前記式（３）中、Ｒ１７は、アルキレン基である。）
【化３】
0006987544.tif 000048
（前記式（４）中、Ｐ１は、下記式（５）で示される基、又は、下記式（６）で示される基である。前記式（４）中のＡは、電荷輸送基であり、ＡのＰ１との結合部位を水素原子に置き換えた水素付加物（電荷輸送性化合物）は、下記式（７）で示される化合物である。ａは、１〜４の整数である。また、ａが２以上である場合、ａ個のＰ１は、同一であってもよいし、異なっていてもよい。）
【化４】
0006987544.tif 000049
【化６】
0006987544.tif 000050
（前記式（７）中、Ｒ４１、Ｒ４２およびＲ４３は、置換基として炭素数１〜６のアルキル基又は下記式（８）で示される基を有してもよいフェニル基である。）
【化７】
0006987544.tif 000051
（前記式（８）中、Ａｒ８１は、ベンゼンからｍ＋１個の水素原子を除いた基である。Ｒ８１およびＲ８２は、それぞれ、水素原子、又は、炭素数１〜４のアルキル基である。ｐは、０又は１であり、ｑは、１〜４の整数であり、ｒは、０又は１であり、４≧ｐ＋ｑ＋ｒ≧２である。ｑが２以上である場合、それぞれの炭素原子に結合するＲ８１およびＲ８２は、同一でも異なってもよい。Ｒ８３は、フッ素原子、又は、炭素数２以下のフッ化アルキル基である。ｍは、１〜５の整数である。ｍが２以上である場合、Ｒ８３は、同一であってもよいし、異なっていてもよい。）
【請求項２】
前記式（１）中のＲ１５およびＲ１６が、それぞれ独立に、炭素数１〜３のアルキレン基であり、前記式（３）中のＲ１７が、炭素数１〜３のアルキレン基である、請求項１に記載の電子写真感光体の製造方法。
【請求項３】
前記式（７）中、Ｒ４１、Ｒ４２およびＲ４３が、置換基として前記式（８）で示される基を有する、請求項１又は２に記載の電子写真感光体の製造方法。
【請求項４】
支持体および前記支持体上の感光層を有する電子写真感光体であって、
前記電子写真感光体の表面層が、硬化物を含有し、
前記硬化物が、
連鎖重合性官能基を有する電荷輸送性化合物と、
下記式（１）で示される化合物と
の共重合体であり、
前記表面層が、
前記連鎖重合性官能基を有する電荷輸送性化合物と、
下記式（１）で示される化合物と、
溶剤と、
を含有する表面層用塗布液の塗膜を乾燥および硬化させることによって形成された表面層であり、
前記共重合体における、前記連鎖重合性官能基を有する電荷輸送性化合物と、下記式（１）で示される化合物と、の共重合比（前記連鎖重合性官能基を有する電荷輸送性化合物：下記式（１）で示される化合物）が、２００：１〜２００：３（質量比）であり、
前記連鎖重合性官能基を有する電荷輸送性化合物が、下記式（４）で示される化合物である、
ことを特徴とする電子写真感光体。
【化８】
0006987544.tif 000052
（前記式（１）中、Ｒ１１〜Ｒ１４は、それぞれ独立に、水素原子、又は、メチル基である。Ｒ１５およびＲ１６は、それぞれ独立に、アルキレン基である。Ｘは、下記式（２）で示される２価の基、又は、下記式（３）で示される２価の基である。ｓ、ｔ、ｕおよびｖは、それぞれ独立に、１〜３の整数である。）
【化９】
0006987544.tif 000053
（前記式（３）中、Ｒ１７は、アルキレン基である。）
【化１０】
0006987544.tif 000054
（前記式（４）中、Ｐ１は、下記式（５）で示される基、又は、下記式（６）で示される基である。前記式（４）中のＡは、電荷輸送基であり、ＡのＰ１との結合部位を水素原子に置き換えた水素付加物（電荷輸送性化合物）は、下記式（７）で示される化合物である。ａは、１〜４の整数である。また、ａが２以上である場合、ａ個のＰ１は、同一であってもよいし、異なっていてもよい。）
【化１１】
0006987544.tif 000055
【化１２】
0006987544.tif 000056
（前記式（７）中、Ｒ４１、Ｒ４２およびＲ４３は、置換基として炭素数１〜６のアルキル基又は下記式（８）で示される基を有してもよいフェニル基である。）
【化１３】
0006987544.tif 000057
（前記式（８）中、Ａｒ８１は、ベンゼンからｍ＋１個の水素原子を除いた基である。Ｒ８１およびＲ８２は、それぞれ、水素原子、又は、炭素数１〜４のアルキル基である。ｐは、０又は１であり、ｑは、１〜４の整数であり、ｒは、０又は１であり、４≧ｐ＋ｑ＋ｒ≧２である。ｑが２以上である場合、それぞれの炭素原子に結合するＲ８１およびＲ８２は、同一でも異なってもよい。Ｒ８３は、フッ素原子、又は、炭素数２以下のフッ化アルキル基である。ｍは、１〜５の整数である。ｍが２以上である場合、Ｒ８３は、同一であってもよいし、異なっていてもよい。）
【請求項５】
前記式（１）中のＲ１５およびＲ１６が、それぞれ独立に、炭素数１〜３のアルキレン基であり、前記式（３）中のＲ１７が、炭素数１〜３のアルキレン基である、請求項４に記載の電子写真感光体。
【請求項６】
前記共重合比が、２００：２〜２００：３（質量比）である、請求項４又は５に記載の電子写真感光体。
【請求項７】
前記式（７）中、Ｒ４１、Ｒ４２およびＲ４３が、置換基として前記式（８）で示される基を有する、請求項４〜６のいずれか１項に記載の電子写真感光体。
【請求項８】
前記硬化物が、
前記連鎖重合性官能基を有する電荷輸送性化合物と、
前記式（１）で示される化合物と、
下記式（９）で示される化合物と、
の共重合体である請求項４〜７のいずれか１項に記載の電子写真感光体。
【化１４】
0006987544.tif 000058
（前記式（９）中、Ｒ９１は、水素原子、又は、メチル基である。Ｒ９２は、炭素数７以上の直鎖のアルキル基である。）
【請求項９】
請求項４〜８のいずれか１項に記載の電子写真感光体と、帯電手段、現像手段、転写手段およびクリーニング手段からなる群より選択される少なくとも１つの手段と、を一体に支持し、電子写真装置本体に着脱自在であるプロセスカートリッジ。
【請求項１０】
請求項４〜８のいずれか１項に記載の電子写真感光体、ならびに、帯電手段、露光手段、現像手段および転写手段を有する電子写真装置。
【発明の詳細な説明】
【技術分野】
【０００１】
本発明は、電子写真感光体、その製造方法ならびに、電子写真感光体を有するプロセスカートリッジおよび電子写真装置に関する。
【背景技術】
【０００２】
電子写真装置に搭載される電子写真感光体には、有機光導電性物質（電荷発生物質）を含有する有機電子写真感光体（以下、「電子写真感光体」という）があり、これまで幅広い検討がなされてきた。近年、電子写真感光体の長寿命化を目的として、電子写真感光体の機械的耐久性（耐摩耗性）と、長期使用による電気特性の変動が少ないことが求められている。
【０００３】
特許文献１では、最表面層に重合性官能基を有する電荷輸送性物質を重合させて得られる重合物を有する電子写真感光体とすることで、電子写真感光体の機械的耐久性を向上させ、また電気特性を安定化させる方法が記載されている。
【０００４】
特許文献２では、電子写真感光体の最表面層に電荷輸送材料の存在下で、さらにイソシアヌル酸骨格を有する多官能（メタ）アクリレートを重合させた重合体を含有させている。それにより電荷輸送材料の分散性が改善され、長期にわたる使用においても画質に対し温度や湿度等の環境による影響を抑制し、優れた画像が得られることが記載されている。
【先行技術文献】
【特許文献】
【０００５】
【特許文献１】特開２０００−０６６４２５号公報
【特許文献２】特開２０１１−２０３４９５号公報
【発明の概要】
【発明が解決しようとする課題】
【０００６】
しかしながら、特許文献１および２に記載の電子写真感光体では、機械的耐久性があり長期使用による電気特性の変動が少なくなるものの、温度や湿度による電気特性の変動の抑制が不十分である。
【０００７】
本発明の目的は、支持体および前記支持体上に形成された感光層を有する電子写真感光体において、温度・湿度による電気特性の変動が少ない電子写真感光体および、その製造方法を提供することにある。また、本発明の別の目的は、前記電子写真感光体を有するプロセスカートリッジおよび電子写真装置を提供することにある。
【課題を解決するための手段】
【０００８】
前記の目的は以下の本発明によって達成される。即ち、本発明にかかる電子写真感光体の製造方法は、支持体および前記支持体上の感光層を有する電子写真感光体を製造する電子写真感光体の製造方法であって、前記電子写真感光体の表面層が、硬化物を含有し、前記硬化物が、連鎖重合性官能基を有する電荷輸送性化合物と、下記式（１）で示される化合物と、の共重合体であり、前記共重合体における、前記連鎖重合性官能基を有する電荷輸送性化合物と、下記式（１）で示される化合物と、の共重合比（前記連鎖重合性官能基を有する電荷輸送性化合物：下記式（１）で示される化合物）が、２００：１〜２００：３（質量比）であり、前記製造方法が、表面層用塗布液を調製する工程と、前記表面層用塗布液の塗膜を形成し、前記塗膜を乾燥および硬化させることによって前記表面層を形成する工程と、を有し、前記表面層用塗布液が、前記連鎖重合性官能基を有する電荷輸送性化合物と、下記式（１）で示される化合物と、溶剤と、を含有し、前記表面層用塗布液中の、前記連鎖重合性官能基を有する電荷輸送性化合物と、下記式（１）で示される化合物と、の含有量の比（前記連鎖重合性官能基を有する電荷輸送性化合物：下記式（１）で示される化合物）が、２００：１〜２００：３（質量比）であり、前記連鎖重合性官能基を有する電荷輸送性化合物が、下記式（４）で示される化合物である、ことを特徴とする。
【化１】
0006987544.tif 000002
（前記式（１）中、Ｒ１１〜Ｒ１４は、それぞれ独立に、水素原子、又は、メチル基である。Ｒ１５およびＲ１６は、それぞれ独立に、アルキレン基である。Ｘは、下記式（２）で示される２価の基、又は、下記式（３）で示される２価の基である。ｓ、ｔ、ｕおよびｖは、それぞれ独立に、１〜３の整数である。）
【化２】
0006987544.tif 000003
（前記式（３）中、Ｒ１７は、アルキレン基である。）
【化３】
0006987544.tif 000004
（前記式（４）中、Ｐ１は、下記式（５）で示される基、又は、下記式（６）で示される基である。前記式（４）中のＡは、電荷輸送基であり、ＡのＰ１との結合部位を水素原子に置き換えた水素付加物（電荷輸送性化合物）は、下記式（７）で示される化合物である。ａは、１〜４の整数である。また、ａが２以上である場合、ａ個のＰ１は、同一であってもよいし、異なっていてもよい。）
【化４】
0006987544.tif 000005
【化５】
0006987544.tif 000006
（前記式（７）中、Ｒ４１、Ｒ４２およびＲ４３は、置換基として炭素数１〜６のアルキル基又は下記式（８）で示される基を有してもよいフェニル基である。）
【化６】
0006987544.tif 000007
（前記式（８）中、Ａｒ８１は、ベンゼンからｍ＋１個の水素原子を除いた基である。Ｒ８１およびＲ８２は、それぞれ、水素原子、又は、炭素数１〜４のアルキル基である。ｐは、０又は１であり、ｑは、１〜４の整数であり、ｒは、０又は１であり、４≧ｐ＋ｑ＋ｒ≧２である。ｑが２以上である場合、それぞれの炭素原子に結合するＲ８１およびＲ８２は、同一でも異なってもよい。Ｒ８３は、フッ素原子、又は、炭素数２以下のフッ化アルキル基である。ｍは、１〜５の整数である。ｍが２以上である場合、Ｒ８３は、同一であってもよいし、異なっていてもよい。）
また、本発明にかかる電子写真感光体は、支持体および前記支持体上の感光層を有する電子写真感光体であって、前記電子写真感光体の表面層が、硬化物を含有し、前記硬化物が、連鎖重合性官能基を有する電荷輸送性化合物と、下記式（１）で示される化合物との共重合体であり、前記表面層が、前記連鎖重合性官能基を有する電荷輸送性化合物と、下記式（１）で示される化合物と、溶剤と、を含有する表面層用塗布液の塗膜を乾燥および硬化させることによって形成された表面層であり、前記共重合体における、前記連鎖重合性官能基を有する電荷輸送性化合物と、下記式（１）で示される化合物と、の共重合比（前記連鎖重合性官能基を有する電荷輸送性化合物：下記式（１）で示される化合物）が、２００：１〜２００：３（質量比）であり、前記連鎖重合性官能基を有する電荷輸送性化合物が、下記式（４）で示される化合物である、ことを特徴とする。
【化７】
0006987544.tif 000008
（前記式（１）中、Ｒ１１〜Ｒ１４は、それぞれ独立に、水素原子、又は、メチル基である。Ｒ１５およびＲ１６は、それぞれ独立に、アルキレン基である。Ｘは、下記式（２）で示される２価の基、又は、下記式（３）で示される２価の基である。ｓ、ｔ、ｕおよびｖは、それぞれ独立に、１〜３の整数である。）
【化８】
0006987544.tif 000009
（前記式（３）中、Ｒ１７は、アルキレン基である。）
【化９】
0006987544.tif 000010
（前記式（４）中、Ｐ１は、下記式（５）で示される基、又は、下記式（６）で示される基である。前記式（４）中のＡは、電荷輸送基であり、ＡのＰ１との結合部位を水素原子に置き換えた水素付加物（電荷輸送性化合物）は、下記式（７）で示される化合物である。ａは、１〜４の整数である。また、ａが２以上である場合、ａ個のＰ１は、同一であってもよいし、異なっていてもよい。）
【化１０】
0006987544.tif 000011
【化１１】
0006987544.tif 000012
（前記式（７）中、Ｒ４１、Ｒ４２およびＲ４３は、置換基として炭素数１〜６のアルキル基又は下記式（８）で示される基を有してもよいフェニル基である。）
【化１２】
0006987544.tif 000013
（前記式（８）中、Ａｒ８１は、ベンゼンからｍ＋１個の水素原子を除いた基である。Ｒ８１およびＲ８２は、それぞれ、水素原子、又は、炭素数１〜４のアルキル基である。ｐは、０又は１であり、ｑは、１〜４の整数であり、ｒは、０又は１であり、４≧ｐ＋ｑ＋ｒ≧２である。ｑが２以上である場合、それぞれの炭素原子に結合するＲ８１およびＲ８２は、同一でも異なってもよい。Ｒ８３は、フッ素原子、又は、炭素数２以下のフッ化アルキル基である。ｍは、１〜５の整数である。ｍが２以上である場合、Ｒ８３は、同一であってもよいし、異なっていてもよい。）
【０００９】
また、本発明は、前記電子写真感光体と、帯電手段、現像手段、転写手段およびクリーニング手段からなる群より選択される少なくとも１つの手段とを一体に支持し、電子写真装置本体に着脱自在であるプロセスカートリッジに関する。
また、本発明は、前記電子写真感光体、帯電手段、露光手段、現像手段および転写手段を有する電子写真装置に関する。
【発明の効果】
【００１０】
本発明の一態様によれば、支持体、前記支持体上に形成された感光層を有する電子写真感光体において、温度や湿度による電気特性の変動が少ない電子写真感光体が提供される。また、本発明の別の態様によれば、前記電子写真感光体を有するプロセスカートリッジ、および電子写真装置が提供される。
【図面の簡単な説明】
【００１１】
【図１】本発明にかかる電子写真感光体の層構成の一例を示す図である。
【図２】電子写真感光体の表面に凹部を形成するための圧接形状転写加工装置の例を示す図である。
【図３】実施例および比較例で用いたモールドを示す上面図および断面図である。
【図４】本発明にかかる電子写真感光体を有するプロセスカートリッジを備えた電子写真装置の概略構成の一例を示す図である。
【発明を実施するための形態】
【００１２】
以下、好適な実施の形態を挙げて、本発明を詳細に説明する。
本発明にかかる電子写真感光体の製造方法は、支持体および前記支持体上の感光層を有する電子写真感光体を製造する電子写真感光体の製造方法であって、前記電子写真感光体の表面層が、硬化物を含有し、前記硬化物が、連鎖重合性官能基を有する電荷輸送性化合物と、下記式（１）で示される化合物と、の共重合体であり、前記共重合体における、前記連鎖重合性官能基を有する電荷輸送性化合物と、下記式（１）で示される化合物と、の共重合比（前記連鎖重合性官能基を有する電荷輸送性化合物：下記式（１）で示される化合物）が、２００：１〜２００：３（質量比）であり、前記製造方法が、表面層用塗布液を調製する工程と、前記表面層用塗布液の塗膜を形成し、前記塗膜を乾燥および硬化させることによって前記表面層を形成する工程と、を有し、前記表面層用塗布液が、前記連鎖重合性官能基を有する電荷輸送性化合物と、下記式（１）で示される化合物と、溶剤と、を含有し、前記表面層用塗布液中の、前記連鎖重合性官能基を有する電荷輸送性化合物と、下記式（１）で示される化合物と、の含有量の比（前記連鎖重合性官能基を有する電荷輸送性化合物：下記式（１）で示される化合物）が、２００：１〜２００：３（質量比）であり、前記連鎖重合性官能基を有する電荷輸送性化合物が、下記式（４）で示される化合物である、ことを特徴とする。
【化１３】
0006987544.tif 000014
（前記式（１）中、Ｒ１１〜Ｒ１４は、それぞれ独立に、水素原子、又は、メチル基である。Ｒ１５およびＲ１６は、それぞれ独立に、アルキレン基である。Ｘは、下記式（２）で示される２価の基、又は、下記式（３）で示される２価の基である。ｓ、ｔ、ｕおよびｖは、それぞれ独立に、１〜３の整数である。）
【化１４】
0006987544.tif 000015
（前記式（３）中、Ｒ１７は、アルキレン基である。）
【化１５】
0006987544.tif 000016
（前記式（４）中、Ｐ１は、下記式（５）で示される基、又は、下記式（６）で示される基である。前記式（４）中のＡは、電荷輸送基であり、ＡのＰ１との結合部位を水素原子に置き換えた水素付加物（電荷輸送性化合物）は、下記式（７）で示される化合物である。ａは、１〜４の整数である。また、ａが２以上である場合、ａ個のＰ１は、同一であってもよいし、異なっていてもよい。）
【化１６】
0006987544.tif 000017
【化１７】
0006987544.tif 000018
（前記式（７）中、Ｒ４１、Ｒ４２およびＲ４３は、置換基として炭素数１〜６のアルキル基又は下記式（８）で示される基を有してもよいフェニル基である。）
【化１８】
0006987544.tif 000019
（前記式（８）中、Ａｒ８１は、ベンゼンからｍ＋１個の水素原子を除いた基である。Ｒ８１およびＲ８２は、それぞれ、水素原子、又は、炭素数１〜４のアルキル基である。ｐは、０又は１であり、ｑは、１〜４の整数であり、ｒは、０又は１であり、４≧ｐ＋ｑ＋ｒ≧２である。ｑが２以上である場合、それぞれの炭素原子に結合するＲ８１およびＲ８２は、同一でも異なってもよい。Ｒ８３は、フッ素原子、又は、炭素数２以下のフッ化アルキル基である。ｍは、１〜５の整数である。ｍが２以上である場合、Ｒ８３は、同一であってもよいし、異なっていてもよい。）
また、本発明にかかる電子写真感光体は、支持体および前記支持体上の感光層を有する電子写真感光体であって、前記電子写真感光体の表面層が、硬化物を含有し、前記硬化物が、連鎖重合性官能基を有する電荷輸送性化合物と、下記式（１）で示される化合物との共重合体であり、前記表面層が、前記連鎖重合性官能基を有する電荷輸送性化合物と、下記式（１）で示される化合物と、溶剤と、を含有する表面層用塗布液の塗膜を乾燥および硬化させることによって形成された表面層であり、前記共重合体における、前記連鎖重合性官能基を有する電荷輸送性化合物と、下記式（１）で示される化合物と、の共重合比（前記連鎖重合性官能基を有する電荷輸送性化合物：前記式（１）で示される化合物（Ｉ））が、２００：１〜２００：３（質量比）であり、前記連鎖重合性官能基を有する電荷輸送性化合物が、下記式（４）で示される化合物である、ことを特徴とする。
【化１９】
0006987544.tif 000020
（前記式（１）中、Ｒ１１〜Ｒ１４は、それぞれ独立に、水素原子、又は、メチル基である。Ｒ１５およびＲ１６は、それぞれ独立に、アルキレン基である。Ｘは、下記式（２）で示される２価の基、又は、下記式（３）で示される２価の基である。ｓ、ｔ、ｕおよびｖは、それぞれ独立に、１〜３の整数である。）
【化２０】
0006987544.tif 000021
（前記式（３）中、Ｒ１７は、アルキレン基である。）
【化２１】
0006987544.tif 000022
（前記式（４）中、Ｐ１は、下記式（５）で示される基、又は、下記式（６）で示される基である。前記式（４）中のＡは、電荷輸送基であり、ＡのＰ１との結合部位を水素原子に置き換えた水素付加物（電荷輸送性化合物）は、下記式（７）で示される化合物である。ａは、１〜４の整数である。また、ａが２以上である場合、ａ個のＰ１は、同一であってもよいし、異なっていてもよい。）
【化２２】
0006987544.tif 000023
【化２３】
0006987544.tif 000024
（前記式（７）中、Ｒ４１、Ｒ４２およびＲ４３は、置換基として炭素数１〜６のアルキル基又は下記式（８）で示される基を有してもよいフェニル基である。）
【化２４】
0006987544.tif 000025
（前記式（８）中、Ａｒ８１は、ベンゼンからｍ＋１個の水素原子を除いた基である。Ｒ８１およびＲ８２は、それぞれ、水素原子、又は、炭素数１〜４のアルキル基である。ｐは、０又は１であり、ｑは、１〜４の整数であり、ｒは、０又は１であり、４≧ｐ＋ｑ＋ｒ≧２である。ｑが２以上である場合、それぞれの炭素原子に結合するＲ８１およびＲ８２は、同一でも異なってもよい。Ｒ８３は、フッ素原子、又は、炭素数２以下のフッ化アルキル基である。ｍは、１〜５の整数である。ｍが２以上である場合、Ｒ８３は、同一であってもよいし、異なっていてもよい。）
【００１４】
本発明者らは、本発明にかかる電子写真感光体において、温度や湿度による電気特性の変動が少ない理由を以下のように推測している。
表面層中の電荷輸送性化合物は電荷輸送性化合物の電荷輸送性部位同士が会合状態を形成している部分があり、そのため、会合を形成している部分と形成していない部分とで温度や湿度による電荷の輸送性に違いが生ずる。前記式（１）で示される化合物はイソシアヌル酸骨格の間にスペーサ―部位としてアルキレン基を有する。そのため、電荷輸送性化合物と重合することにより、電荷輸送性化合物同士の距離を適度に遠ざけて電荷輸送性部位同士の会合状態を減らすことができると考えられる。それにより電荷輸送性が調整され、温度・湿度に依存しにくい電気特性の感光体が得られると推測される。
【００１５】
本発明に用いられる連鎖重合性官能基を有する電荷輸送性化合物と、前記式（１）で示される化合物は、それぞれ、１種でもよく、２種以上でもよい。
【００１６】
前記式（１）中のＲ１５およびＲ１６は、それぞれ独立に、炭素数１以上３以下のアルキレン基であり、前記式（３）中のＲ１７は、炭素数１以上３以下のアルキレン基であることが好ましい。
また、前記共重合比は、２００：２〜２００：３（質量比）であることが好ましい。
【００１７】
以下に、本発明の前記式(１)で示される化合物の具体例を挙げるが、本発明はこれらに限定されるわけではない。
【化３】
0006987544.tif 000026
【化４】
0006987544.tif 000027
【化５】
0006987544.tif 000028
【化６】
0006987544.tif 000029
【化７】
0006987544.tif 000030
【００１８】
前記連鎖重合性官能基を有する電荷輸送性化合物は、下記式（４）で示される化合物であることが好ましい。
【化８】
0006987544.tif 000031
Ｐ１は下記式（５）又は（６）で示される基である。Ａは電荷輸送基を示す。ａは、１から４の整数を示す。また、ａが２以上である場合、ａ個のＰ１は同一であってもよいし、異なっていてもよい。
【化９】
0006987544.tif 000032
ここで、「Ｐ１は同一であっても異なっていてもよい」とは、例えばａ＝３の時に正孔輸送性化合物Ａに直接結合する官能基Ｐ１は３つとも同じものでも、２つ同じで１つは違うものでも、また３つとも互いに違うものでもよいということを意味するものである。
【００１９】
前記式（４）のＡは電荷輸送基を示す。また、ＡのＰ１との結合部位を水素原子に置き換えた水素付加物（電荷輸送性化合物）は、下記式（７）で示される化合物であることが好ましい。
【化１０】
0006987544.tif 000033
（式（７）中、Ｒ４１、Ｒ４２およびＲ４３は置換基として炭素数１から６のアルキル基又は式（８）で示される基を有してもよいフェニル基を示す。）
【化１１】
0006987544.tif 000034
（式（８）中、Ａｒ８１は、ベンゼンからｍ＋１個の水素原子を除いた基を表す。Ｒ８１およびＲ８２は、それぞれ水素原子、又は炭素数１から４のアルキル基を表す。ｐは０又は１を表し、ｑは１〜４の整数を表す。ｒは０又は１を表し、４≧ｐ＋ｑ＋ｒ≧２である。ｑが複数の時、それぞれの炭素に結合するＲ８１およびＲ８２は、同一でも異なってもよい。Ｒ８３は、フッ素原子又は炭素数２以下のフッ化アルキル基を表す。ｍは１〜５の整数を表す。ｍが２以上のとき、Ｒ８３が表す基は同一でも異なってもよい。）
【００２０】
以下に、式（４）で示される正孔輸送性化合物の好ましい例を挙げるが、これらに限定されるものではない。
【化１２】
0006987544.tif 000035
前記化合物の中で、式（４−１）〜（４−１０）、および式（４−１５）〜式（４−２０）が好ましく、さらに式（４−１５）〜式（４−２０）が好ましい。
【００２１】
本発明において、電子写真感光体の表面層が含有する硬化物は、連鎖重合性官能基を有する電荷輸送性化合物と、前記式（１）で示される化合物と、下記式（９）で示される化合物と、の共重合体であることが好ましい。それにより、温度や湿度による電気特性への影響が抑制される。
【化１３】
0006987544.tif 000036
（式（９）中、Ｒ９１は、水素原子、又は、メチル基である。Ｒ９２は、炭素数７以上の直鎖のアルキル基である。）
【００２２】
表面層用塗布液の塗膜を硬化させる手段としては、熱、紫外線、および／又は、電子線によって硬化させる方法が挙げられる。電子写真感光体の表面層の強度、電子写真感光体の耐久性を向上させるためには、紫外線又は電子線を用いて塗膜を硬化させることが好ましい。
【００２３】
電子線を用いて表面層用塗布液の塗膜を硬化させると、非常に緻密（高密度）な硬化物（３次元架橋構造）が得られ、より高い耐久性を有する表面層が得られるため、より好ましい。電子線を照射する場合、加速器としては、例えば、スキャニング型、エレクトロカーテン型、ブロードビーム型、パルス型、ラミナー型等が挙げられる。
【００２４】
電子線を用いる場合、電子線の加速電圧は、重合効率を損なわずに電子線による材料特性の劣化を抑制できる観点から、１２０ｋＶ以下であることが好ましい。また、表面層用塗布液の塗膜の表面での電子線吸収線量は、１ｋＧｙ以上５０ｋＧｙ以下であることが好ましく、５ｋＧｙ以上１０ｋＧｙ以下であることがより好ましい。
【００２５】
また、電子線を用いて塗膜を硬化（重合）させる場合、酸素による重合阻害作用を抑制する観点から、不活性ガス雰囲気で電子線を照射した後、不活性ガス雰囲気で加熱することが好ましい。不活性ガスとしては、例えば、窒素、アルゴン、ヘリウムが挙げられる。
【００２６】
また、紫外線又は電子線の照射後に、電子写真感光体を１００℃以上１４０℃以下に加熱することが好ましい。こうすることで、さらに高い耐久性を有し、画像不良を抑制する表面層が得られる。
【００２７】
次に、本発明にかかる電子写真感光体の構成について説明する。
［電子写真感光体］
本発明にかかる電子写真感光体は、支持体および前記支持体上の感光層を有する。感光層としては、主に、（１）積層型感光層と、（２）単層型感光層とに分類される。（１）積層型感光層は、電荷発生物質を含有する電荷発生層と、電荷輸送物質を含有する電荷輸送層と、を有する。（２）単層型感光層は、電荷発生物質と電荷輸送物質を共に含有する感光層を有する。本発明においては、積層型感光層が好ましい。
【００２８】
図１は、電子写真感光体の層構成の一例を示す図である。
図１中、電子写真感光体は、支持体１１１、下引き層１１２、電荷発生層１１３、電荷輸送層１１４、および、保護層１１５を有する。この場合、電荷発生層１１３および電荷輸送層１１４が感光層を構成し、保護層１１５が表面層である。また、保護層を設けない場合は、電荷輸送層１１４が表面層である。本発明においては、電荷輸送層上の保護層を表面層とすることが好ましい。
【００２９】
そして、電子写真感光体の表面層は、上述したように、硬化物を含有する。前記硬化物は、連鎖重合性官能基を有する電荷輸送性化合物と、前記式（１）で示される化合物との共重合体である。また、前記電荷輸送性化合物が有する前記連鎖重合性官能基は、アクリロイルオキシ基およびメタクリロイルオキシ基からなる群より選択される少なくとも１種の基である。前記連鎖重合性官能基を有する電荷輸送性化合物と、前記式（１）で示される化合物と、の共重合比（前記連鎖重合性官能基を有する電荷輸送性化合物：下記式（１）で示される化合物）は、２００：１〜２００：３（質量比）である。
【００３０】
本発明にかかる電子写真感光体を製造する方法としては、後述する各層の塗布液を調製し、支持体上に所望の層の順番に塗布して、乾燥させる方法が挙げられる。このとき、塗布液の塗布方法としては、浸漬塗布、スプレー塗布、インクジェット塗布、ロール塗布、ダイ塗布、ブレード塗布、カーテン塗布、ワイヤーバー塗布、リング塗布等が挙げられる。これらの中でも、効率性および生産性の観点から、浸漬塗布が好ましい。
【００３１】
以下、支持体および各層について説明する。
＜支持体＞
本発明において、電子写真感光体は支持体を有する。支持体は導電性を有する導電性支持体であることが好ましい。また、支持体の形状としては、円筒状、ベルト状、シート状等が挙げられる。中でも、円筒状支持体であることが好ましい。また、支持体の表面に、陽極酸化等の電気化学的な処理や、ブラスト処理、切削処理等を施してもよい。
支持体の材質としては、金属、樹脂、ガラス等が好ましい。
金属としては、アルミニウム、鉄、ニッケル、銅、金、ステンレスや、これらの合金等が挙げられる。中でも、アルミニウムを用いたアルミニウム製支持体であることが好ましい。
また、樹脂やガラスには、導電性材料を混合又は被覆する等の処理によって、導電性を付与してもよい。
【００３２】
＜導電層＞
本発明において、支持体の上に、導電層を設けてもよい。導電層を設けることで、支持体表面の傷や凹凸を隠蔽することや、支持体表面における光の反射を制御することができる。
導電層は、導電性粒子と、樹脂と、を含有することが好ましい。
【００３３】
導電性粒子の材質としては、金属酸化物、金属、カーボンブラック等が挙げられる。
金属酸化物としては、酸化亜鉛、酸化アルミニウム、酸化インジウム、酸化ケイ素、酸化ジルコニウム、酸化スズ、酸化チタン、酸化マグネシウム、酸化アンチモン、酸化ビスマス等が挙げられる。金属としては、アルミニウム、ニッケル、鉄、ニクロム、銅、亜鉛、銀等が挙げられる。
これらの中でも、導電性粒子として、金属酸化物を用いることが好ましく、特に、酸化チタン、酸化スズ、酸化亜鉛を用いることがより好ましい。
導電性粒子として金属酸化物を用いる場合、金属酸化物の表面をシランカップリング剤等で処理したり、金属酸化物にリンやアルミニウム等元素やその酸化物をドーピングしたりしてもよい。
また、導電性粒子は、芯材粒子と、その粒子を被覆する被覆層とを有する積層構成としてもよい。芯材粒子としては、酸化チタン、硫酸バリウム、酸化亜鉛等が挙げられる。被覆層としては、酸化スズ等の金属酸化物が挙げられる。
また、導電性粒子として金属酸化物を用いる場合、その体積平均粒子径が、１ｎｍ以上５００ｎｍ以下であることが好ましく、３ｎｍ以上４００ｎｍ以下であることがより好ましい。
【００３４】
樹脂としては、ポリエステル樹脂、ポリカーボネート樹脂、ポリビニルアセタール樹脂、アクリル樹脂、シリコーン樹脂、エポキシ樹脂、メラミン樹脂、ポリウレタン樹脂、フェノール樹脂、アルキッド樹脂等が挙げられる。
また、導電層は、シリコーンオイル、樹脂粒子、酸化チタン等の隠蔽剤等をさらに含有してもよい。
【００３５】
導電層の平均膜厚は、１μｍ以上５０μｍ以下であることが好ましく、３μｍ以上４０μｍ以下であることが特に好ましい。
【００３６】
導電層は、上述の各材料および溶剤を含有する導電層用塗布液を調製し、この塗膜を形成し、乾燥させることで形成することができる。塗布液に用いる溶剤としては、アルコール系溶剤、スルホキシド系溶剤、ケトン系溶剤、エーテル系溶剤、エステル系溶剤、芳香族炭化水素系溶剤等が挙げられる。導電層用塗布液中で導電性粒子を分散させるための分散方法としては、ペイントシェーカー、サンドミル、ボールミル、液衝突型高速分散機を用いた方法が挙げられる。
【００３７】
＜下引き層＞
本発明において、支持体又は導電層の上に、下引き層を設けてもよい。下引き層を設けることで、層間の接着機能が高まり、電荷注入阻止機能を付与することができる。
下引き層は、樹脂を含有することが好ましい。また、重合性官能基を有するモノマーを含有する組成物を重合することで硬化膜として下引き層を形成してもよい。
【００３８】
樹脂としては、ポリエステル樹脂、ポリカーボネート樹脂、ポリビニルアセタール樹脂、アクリル樹脂、エポキシ樹脂、メラミン樹脂、ポリウレタン樹脂、フェノール樹脂、ポリビニルフェノール樹脂、アルキッド樹脂、ポリビニルアルコール樹脂、ポリエチレンオキシド樹脂、ポリプロピレンオキシド樹脂、ポリアミド樹脂、ポリアミド酸樹脂、ポリイミド樹脂、ポリアミドイミド樹脂、セルロース樹脂等が挙げられる。
【００３９】
重合性官能基を有するモノマーが有する重合性官能基としては、イソシアネート基、ブロックイソシアネート基、メチロール基、アルキル化メチロール基、エポキシ基、金属アルコキシド基、ヒドロキシル基、アミノ基、カルボキシル基、チオール基、カルボン酸無水物基、炭素−炭素二重結合基等が挙げられる。
【００４０】
また、下引き層は、電気特性を高める目的で、電子輸送物質、金属酸化物、金属、導電性高分子等をさらに含有してもよい。これらの中でも、電子輸送物質、金属酸化物を用いることが好ましい。
電子輸送物質としては、キノン化合物、イミド化合物、ベンズイミダゾール化合物、シクロペンタジエニリデン化合物、フルオレノン化合物、キサントン化合物、ベンゾフェノン化合物、シアノビニル化合物、ハロゲン化アリール化合物、シロール化合物、含ホウ素化合物等が挙げられる。電子輸送物質として、重合性官能基を有する電子輸送物質を用い、上述の重合性官能基を有するモノマーと共重合させることで、硬化膜として下引き層を形成してもよい。
金属酸化物としては、酸化インジウムスズ、酸化スズ、酸化インジウム、酸化チタン、酸化亜鉛、酸化アルミニウム、二酸化ケイ素等が挙げられる。金属としては、金、銀、アルミ等が挙げられる。
また、下引き層は、添加剤をさらに含有してもよい。
【００４１】
下引き層の平均膜厚は、０．１μｍ以上５０μｍ以下であることが好ましく、０．２μｍ以上４０μｍ以下であることがより好ましく、０．３μｍ以上３０μｍ以下であることが特に好ましい。
【００４２】
下引き層は、上述の各材料および溶剤を含有する下引き層用塗布液を調製し、この塗膜を形成し、乾燥および／又は硬化させることで形成することができる。塗布液に用いる溶剤としては、アルコール系溶剤、ケトン系溶剤、エーテル系溶剤、エステル系溶剤、芳香族炭化水素系溶剤等が挙げられる。
【００４３】
＜感光層＞
（１）積層型感光層
積層型感光層は、電荷発生層と、電荷輸送層と、を有する。
【００４４】
（１−１）電荷発生層
電荷発生層は、電荷発生物質と、樹脂と、を含有することが好ましい。
【００４５】
電荷発生物質としては、アゾ顔料、ペリレン顔料、多環キノン顔料、インジゴ顔料、フタロシアニン顔料等が挙げられる。これらの中でも、アゾ顔料、フタロシアニン顔料が好ましい。フタロシアニン顔料の中でも、オキシチタニウムフタロシアニン顔料、クロロガリウムフタロシアニン顔料、ヒドロキシガリウムフタロシアニン顔料が好ましい。
電荷発生層中の電荷発生物質の含有量は、電荷発生層の全質量に対して、４０質量％以上８５質量％以下であることが好ましく、６０質量％以上８０質量％以下であることがより好ましい。
【００４６】
樹脂としては、ポリエステル樹脂、ポリカーボネート樹脂、ポリビニルアセタール樹脂、ポリビニルブチラール樹脂、アクリル樹脂、シリコーン樹脂、エポキシ樹脂、メラミン樹脂、ポリウレタン樹脂、フェノール樹脂、ポリビニルアルコール樹脂、セルロース樹脂、ポリスチレン樹脂、ポリ酢酸ビニル樹脂、ポリ塩化ビニル樹脂等が挙げられる。これらの中でも、ポリビニルブチラール樹脂がより好ましい。
【００４７】
また、電荷発生層は、酸化防止剤、紫外線吸収剤等の添加剤をさらに含有してもよい。具体的には、ヒンダードフェノール化合物、ヒンダードアミン化合物、硫黄化合物、リン化合物、ベンゾフェノン化合物、等が挙げられる。
【００４８】
電荷発生層の平均膜厚は、０．１μｍ以上１μｍ以下であることが好ましく、０．１５μｍ以上０．４μｍ以下であることがより好ましい。
【００４９】
電荷発生層は、上述の各材料および溶剤を含有する電荷発生層用塗布液を調製し、この塗膜を形成し、乾燥させることで形成することができる。塗布液に用いる溶剤としては、アルコール系溶剤、スルホキシド系溶剤、ケトン系溶剤、エーテル系溶剤、エステル系溶剤、芳香族炭化水素系溶剤等が挙げられる。
【００５０】
（１−２）電荷輸送層
電荷輸送層は、電荷輸送物質と、樹脂と、を含有することが好ましい。
【００５１】
電荷輸送物質としては、例えば、多環芳香族化合物、複素環化合物、ヒドラゾン化合物、スチリル化合物、エナミン化合物、ベンジジン化合物、トリアリールアミン化合物や、これらの物質から誘導される基を有する樹脂等が挙げられる。これらの中でも、トリアリールアミン化合物、ベンジジン化合物が好ましい。
電荷輸送層中の電荷輸送物質の含有量は、電荷輸送層の全質量に対して、２５質量％以上７０質量％以下であることが好ましく、３０質量％以上５５質量％以下であることがより好ましい。
【００５２】
樹脂としては、ポリエステル樹脂、ポリカーボネート樹脂、アクリル樹脂、ポリスチレン樹脂等が挙げられる。これらの中でも、ポリカーボネート樹脂、ポリエステル樹脂が好ましい。ポリエステル樹脂としては、特にポリアリレート樹脂が好ましい。
電荷輸送物質と樹脂との含有量比（質量比）は、４：１０〜２０：１０が好ましく、５：１０〜１２：１０がより好ましい。
【００５３】
本発明において、保護層を設けず、電荷輸送層を表面層とするとき、電荷輸送層は前記連鎖重合性官能基を有する電荷輸送性化合物と、前記式（１）で示される化合物との共重合体からなる硬化物を含有する。また、電荷輸送層は、酸化防止剤、紫外線吸収剤、可塑剤、レベリング剤、滑り性付与剤、耐摩耗性向上剤等の添加剤を含有してもよい。具体的には、ヒンダードフェノール化合物、ヒンダードアミン化合物、硫黄化合物、リン化合物、ベンゾフェノン化合物、シロキサン変性樹脂、シリコーンオイル、フッ素樹脂粒子、ポリスチレン樹脂粒子、ポリエチレン樹脂粒子、シリカ粒子、アルミナ粒子、窒化ホウ素粒子等が挙げられる。
【００５４】
電荷輸送層の平均膜厚は、５μｍ以上５０μｍ以下であることが好ましく、８μｍ以上４０μｍ以下であることがより好ましく、１０μｍ以上３０μｍ以下であることが特に好ましい。
【００５５】
電荷輸送層は、上述の各材料および溶剤を含有する電荷輸送層用塗布液を調製し、この塗膜を形成し、乾燥させることで形成することができる。塗布液に用いる溶剤としては、アルコール系溶剤、ケトン系溶剤、エーテル系溶剤、エステル系溶剤、芳香族炭化水素系溶剤が挙げられる。これらの溶剤の中でも、エーテル系溶剤又は芳香族炭化水素系溶剤が好ましい。
【００５６】
（２）単層型感光層
単層型感光層は、電荷発生物質、電荷輸送物質、樹脂および溶剤を含有する感光層用塗布液を調製し、この塗膜を形成し、乾燥させることで形成することができる。電荷発生物質、電荷輸送物質、樹脂としては、前記「（１）積層型感光層」における材料の例示と同様である。
本発明において、保護層を設けず、単層型の感光層を表面層とするとき、感光層は前記連鎖重合性官能基を有する電荷輸送性化合物と、前記式（１）で示される化合物との共重合体からなる硬化物を含有する。
【００５７】
＜保護層＞
本発明において、感光層の上に、保護層を設けてもよい。保護層を設けることで、耐久性を向上することができる。
本発明において、保護層を表面層とするとき、保護層は前記連鎖重合性官能基を有する電荷輸送性化合物と、前記式（１）で示される化合物との共重合体からなる硬化物を含有する。さらに、保護層は、導電性粒子および／又は電荷輸送物質と、樹脂とを含有することが好ましい。
【００５８】
導電性粒子としては、酸化チタン、酸化亜鉛、酸化スズ、酸化インジウム等の金属酸化物の粒子が挙げられる。
【００５９】
電荷輸送物質としては、多環芳香族化合物、複素環化合物、ヒドラゾン化合物、スチリル化合物、エナミン化合物、ベンジジン化合物、トリアリールアミン化合物や、これらの物質から誘導される基を有する樹脂等が挙げられる。これらの中でも、トリアリールアミン化合物、ベンジジン化合物が好ましい。
【００６０】
樹脂としては、ポリエステル樹脂、アクリル樹脂、フェノキシ樹脂、ポリカーボネート樹脂、ポリスチレン樹脂、フェノール樹脂、メラミン樹脂、エポキシ樹脂等が挙げられる。中でも、ポリカーボネート樹脂、ポリエステル樹脂、アクリル樹脂が好ましい。
【００６１】
また、保護層は、重合性官能基を有するモノマーを含有する組成物を重合することで硬化膜として形成してもよい。その際の反応としては、熱重合反応、光重合反応、放射線重合反応等が挙げられる。重合性官能基を有するモノマーが有する重合性官能基としては、アクリロイルオキシ基、メタクリロイルオキシ基、等が挙げられる。重合性官能基を有するモノマーとして、電荷輸送能を有する材料を用いてもよい。
【００６２】
保護層は、酸化防止剤、紫外線吸収剤、可塑剤、レベリング剤、滑り性付与剤、耐摩耗性向上剤、等の添加剤を含有してもよい。具体的には、ヒンダードフェノール化合物、ヒンダードアミン化合物、硫黄化合物、リン化合物、ベンゾフェノン化合物、シロキサン変性樹脂、シリコーンオイル、フッ素樹脂粒子、ポリスチレン樹脂粒子、ポリエチレン樹脂粒子、シリカ粒子、アルミナ粒子、窒化ホウ素粒子等が挙げられる。
【００６３】
保護層の平均膜厚は、０．５μｍ以上１０μｍ以下であることが好ましく、１μｍ以上７μｍ以下であることが好ましい。
【００６４】
保護層は、上述の各材料および溶剤を含有する保護層用塗布液を調製し、この塗膜を形成し、乾燥および／又は硬化させることで形成することができる。塗布液に用いる溶剤としては、アルコール系溶剤、ケトン系溶剤、エーテル系溶剤、スルホキシド系溶剤、エステル系溶剤、脂肪族ハロゲン化炭化水素系溶剤、芳香族炭化水素系溶剤が挙げられる。下層の電荷輸送層を溶解しないという観点から、アルコール系溶剤が好ましい。
【００６５】
保護層の表面には、研磨シート、形状転写型部材、ガラスビーズ、ジルコニアビーズ等用いて表面加工を施してもよい。また、塗布液の構成材料を使って表面に凹凸を形成させてもよい。電子写真感光体に接触させるクリーニング手段（クリーニングブレード）の挙動をより安定化させる目的で、電子写真感光体の表面層に凹部又は凸部を設けることがより好ましい。
【００６６】
前記凹部又は凸部は、電子写真感光体の表面の全域に形成されていてもよいし、電子写真感光体の表面の一部分に形成されていてもよい。凹部又は凸部が電子写真感光体の表面の一部分に形成されている場合は、少なくともクリーニング手段（クリーニングブレード）との接触領域の全域には凹部又は凸部が形成されていることが好ましい。
凹部を形成する場合は、凹部に対応した凸部を有するモールドを電子写真感光体の表面に圧接し、形状転写を行うことにより、電子写真感光体の表面に凹部を形成することができる。
【００６７】
図２に、電子写真感光体の表面に凹部を形成するための圧接形状転写加工装置の例を示す。
図２に示す圧接形状転写加工装置を用い、被加工物である表面加工前の電子写真感光体２１を回転させながら、その表面（周面）に連続的にモールド２２を接触させ、加圧する。これにより、表面加工前の電子写真感光体２１の表面に凹部や平坦部を形成することができる。
【００６８】
加圧部材２３の材質としては、例えば、金属、金属酸化物、プラスチック、ガラス等が挙げられる。これらの中でも、機械的強度、寸法精度、耐久性の観点から、ステンレス鋼（ＳＵＳ）が好ましい。加圧部材２３は、その上面にモールド２２が設置される。また、下面側に設置される支持部材（不図示）および加圧システム（不図示）により、支持部材２４に支持された表面加工前の電子写真感光体２１の表面に、モールド２２を所定の圧力で接触させることができる。また、支持部材２４を加圧部材２３に対して所定の圧力で押し付けてもよいし、支持部材２４および加圧部材２３を互いに押し付けてもよい。
【００６９】
図２に示す例は、加圧部材２３を表面加工前の電子写真感光体２１の軸方向と垂直な方向に移動させることにより、表面加工前の電子写真感光体２１が従動又は駆動回転しながら、その表面を連続的に加工する例である。さらに、加圧部材２３を固定し、支持部材２４を表面加工前の電子写真感光体２１の軸方向と垂直な方向に移動させることにより、表面加工前の電子写真感光体２１の表面を連続的に加工することもできる。又は、支持部材２４および加圧部材２３の両者を移動させることにより、表面加工前の電子写真感光体２１の表面を連続的に加工することもできる。
なお、形状転写を効率的に行う観点から、モールド２２や表面加工前の電子写真感光体２１を加熱することが好ましい。
【００７０】
モールド２２としては、例えば、次のようなものが挙げられる。微細な表面加工された金属や樹脂フィルム、シリコンウエハー等の表面にレジストによりパターニングをしたもの、微粒子が分散された樹脂フィルム、微細な表面形状を有する樹脂フィルムに金属コーティングを施したもの等。
【００７１】
また、表面加工前の電子写真感光体２１に押し付けられる圧力を均一にする観点から、モールド２２と加圧部材２３との間に弾性体を設置することが好ましい。
【００７２】
［プロセスカートリッジ、電子写真装置］
本発明にかかるプロセスカートリッジは、これまで述べてきた電子写真感光体と、帯電手段、現像手段、転写手段およびクリーニング手段からなる群より選択される少なくとも１つの手段とを一体に支持し、電子写真装置本体に着脱自在であることを特徴とする。
また、本発明の電子写真装置は、これまで述べてきた電子写真感光体、帯電手段、露光手段、現像手段および転写手段を有することを特徴とする。
【００７３】
図４に、電子写真感光体を備えたプロセスカートリッジを有する電子写真装置の概略構成の一例を示す。
１は円筒状の電子写真感光体であり、軸２を中心に矢印方向に所定の周速度で回転駆動される。電子写真感光体１の表面は、帯電手段３により、正又は負の所定電位に帯電される。なお、図においては、ローラ型帯電部材によるローラ帯電方式を示しているが、コロナ帯電方式、近接帯電方式、注入帯電方式等の帯電方式を採用してもよい。帯電された電子写真感光体１の表面には、露光手段（不図示）から露光光４が照射され、目的の画像情報に対応した静電潜像が形成される。電子写真感光体１の表面に形成された静電潜像は、現像手段５内に収容されたトナーで現像され、電子写真感光体１の表面にはトナー像が形成される。電子写真感光体１の表面に形成されたトナー像は、転写手段６により、転写材７に転写される。トナー像が転写された転写材７は、定着手段８へ搬送され、トナー像の定着処理を受け、電子写真装置の外へプリントアウトされる。電子写真装置は、転写後の電子写真感光体１の表面に残ったトナー等の付着物を除去するための、クリーニング手段９を有していてもよい。また、クリーニング手段を別途設けず、前記付着物を現像手段等で除去する、所謂、クリーナーレスシステムを用いてもよい。電子写真装置は、電子写真感光体１の表面を、前露光手段（不図示）からの前露光光１０により除電処理する除電機構を有していてもよい。また、本発明にかかるプロセスカートリッジ１１を電子写真装置本体に着脱するために、レール等の案内手段１２を設けてもよい。
【００７４】
本発明にかかる電子写真感光体は、レーザービームプリンター、ＬＥＤプリンター、複写機、ファクシミリ、および、これらの複合機等に用いることができる。
【実施例】
【００７５】
以下、実施例および比較例を用いて本発明をさらに詳細に説明する。本発明は、その要旨を超えない限り、下記の実施例によって何ら限定されるものではない。なお、以下の実施例の記載において、「部」とあるのは特に断りのない限り質量基準である。
【００７６】
（実施例１）
直径３０ｍｍ、長さ３５７．５ｍｍ、肉厚１ｍｍのアルミニウムシリンダーを支持体（導電性支持体）とした。
【００７７】
次に、酸化亜鉛粒子（比表面積：１９ｍ２／ｇ、粉体抵抗：４．７×１０６Ω・ｃｍ）１００部をトルエン５００部と撹拌混合し、これにシランカップリング剤０．８部を添加し、６時間攪拌した。その後、トルエンを減圧留去して、１３０℃で６時間加熱乾燥し、表面処理された酸化亜鉛粒子を得た。シランカップリング剤としては、Ｎ−２−（アミノエチル）−３−アミノプロピルメチルジメトキシシラン（商品名：ＫＢＭ６０２、信越化学工業（株）製）を用いた。
次に、ポリオール樹脂としてポリビニルブチラール樹脂（重量平均分子量：４００００、商品名：ＢＭ−１、積水化学工業（株）製）１５部およびブロック化イソシアネート（商品名：スミジュール３１７５、住化バイエルウレタン（株）製）１５部をメチルエチルケトン７３．５部と１−ブタノール７３．５部の混合溶液に溶解させた。この溶液に前記表面処理された酸化亜鉛粒子８０．８部、および２，３，４−トリヒドロキシベンゾフェノン（東京化成工業（株）製）０．８部を加え、これを直径０．８ｍｍのガラスビーズを用いたサンドミル装置で２３±３℃雰囲気下で３時間分散した。分散後、シリコーンオイル（商品名：ＳＨ２８ＰＡ、東レ・ダウコーニング（株）製）０．０１部、および架橋ポリメタクリル酸メチル（ＰＭＭＡ）粒子（商品名：ＴＥＣＨＰＯＬＹＭＥＲ  ＳＳＸ−１０３、積水化成品工業（株）製、平均一次粒径３μｍ）を５．６部加えて攪拌し、下引き層用塗布液を調製した。
この下引き層用塗布液を前記アルミニウムシリンダー上に浸漬塗布して塗膜を形成し、得られた塗膜を４０分間１６０℃で乾燥させて、膜厚が１８μｍの下引き層を形成した。
【００７８】
次にＣｕＫα特性Ｘ線回折のブラッグ角２θ±０．２°の７．４°および２８．２°に強いピークを有する結晶形のヒドロキシガリウムフタロシアニン結晶を用意した。このヒドロキシガリウムフタロシアニン結晶２０部、下記式（Ａ）で示される化合物０．２部、ポリビニルブチラール樹脂（商品名：エスレックＢＸ−１、積水化学工業（株）製）１０部およびシクロヘキサノン６００部を、直径１ｍｍガラスビーズを用いたサンドミル装置で４時間分散した。その後、酢酸エチル７００部を加えて電荷発生層用塗布液を調製した。この電荷発生層用塗布液を下引き層上に浸漬塗布して塗膜を形成し、得られた塗膜を温度８０℃のオーブンで１５分間加熱乾燥することにより、膜厚が０．１７μｍの電荷発生層を形成した。
【化１４】
0006987544.tif 000037
【００７９】
次に、下記式（Ｂ）で示される化合物（電荷輸送物質）３０部、下記式（Ｃ）で示される化合物（電荷輸送物質）６０部、下記式（Ｄ）で示される化合物（電荷輸送物質）１０部、ポリカーボネート樹脂（商品名：ユーピロンＺ４００、三菱エンジニアリングプラスチックス（株）製、ビスフェノールＺ型）１００部、下記式（Ｅ）で示されるポリカーボネート（粘度平均分子量Ｍｖ：２００００）０．０２部を、混合キシレン６００部およびジメトキシメタン２００部の溶剤に溶解させることによって、電荷輸送層用塗布液を調製した。この電荷輸送層用塗布液を電荷発生層上に浸漬塗布して塗膜を形成し、得られた塗膜を３０分間１００℃で乾燥させることによって、膜厚１８μｍの電荷輸送層を形成した。
【化１５】
0006987544.tif 000038
【化１６】
0006987544.tif 000039
【００８０】
前記式（４−５）で示される化合物１００部、前記式（１−１２）で示される化合物１．２０部を、ｎ−プロパノール１００部および１，１，２，２，３，３，４−ヘプタフルオロシクロペンタン（商品名：ゼオローラＨ、日本ゼオン（株）製）１００部の混合溶剤を混合、撹拌し、表面層用塗布液を調製した。
この表面層用塗布液を前記電荷輸送層上に浸漬塗布し、得られた塗膜を５分間４０℃で乾燥させた。乾燥後、窒素雰囲気下にて、加速電圧７０ＫＶ、吸収線量１５ｋＧｙの条件で１．６秒間電子線を塗膜に照射した。その後、窒素雰囲気下にて、塗膜の温度が１３５℃になる条件で１５秒間加熱処理を行った。なお、電子線の照射から１５秒間の加熱処理までの酸素濃度は１５ｐｐｍであった。次に、大気中において、塗膜が１０５℃になる条件で１時間加熱処理を行い、膜厚５μｍである表面層としての保護層を形成した。
【００８１】
次に、圧接形状転写加工装置に型部材（モールド）を設置し、作製した凹部形成前の電子写真感光体に対して表面加工を行った。
具体的には、概ね図２に示す構成の圧接形状転写加工装置に、図３に示すモールドを設置し、作製した凹部形成前の電子写真感光体に対して表面加工を行った。図３は、実施例および比較例で用いたモールドを示す図である。図３（ａ）はモールドの概略を示す上面図、図３（ｂ）はモールドの凸部の電子写真感光体の軸方向の概略断面図（図３（ａ）のＳ−Ｓ‘断面における断面図）である。図３（ｃ）はモールドの凸部の電子写真感光体の周方向の断面図（図３（ａ）のＴ−Ｔ’断面の断面図）である。図３に示されるモールドは、最大幅（モールド上の凸部を上から見たときの電子写真感光体の軸方向の最大幅のこと。）Ｘ：５０μｍ、最大長さ（モールド上の凸部を上から見たときの電子写真感光体の周方向の最大長さのこと。）Ｙ：７５μｍ、面積率５６％、高さＨ：４μｍの凸部を有する。なお、面積率とは、モールドを上から見たときに表面全体に占める凸部の面積の比率である。加工時には、電子写真感光体の表面の温度が１２０℃になるように電子写真感光体およびモールドの温度を制御した。そして、７．０ＭＰａの圧力で電子写真感光体と加圧部材をモールドに押し付けながら、電子写真感光体を周方向に回転させて、電子写真感光体の表面層（周面）の全面に凹部を形成した。このようにして、電子写真感光体を製造した。
【００８２】
得られた電子写真感光体の表面を、レーザー顕微鏡（商品名：Ｘ−１００、（株）キーエンス製）で５０倍レンズにより拡大観察し、電子写真感光体の表面に設けられた凹部の観察を行った。観察時には、電子写真感光体の長手方向に傾きが無いように、また、周方向については、電子写真感光体の円弧の頂点にピントが合うように、調整を行った。拡大観察を行った画像を画像連結アプリケーションによって連結して一辺５００μｍの正方形領域を得た。そして、得られた結果については、付属の画像解析ソフトにより、画像処理高さデータを選択し、フィルタタイプメディアンでフィルタ処理を行った。
【００８３】
前記観察の結果、凹部の深さは２μｍ、開口部の軸方向の幅は５０μｍ、開口部の周方向の長さは７５μｍ、面積は１４００００μｍ２であった。なお、面積とは、電子写真感光体の表面を上から見たときの凹部の面積であり、凹部の開口部の面積を意味する。
【００８４】
このようにして、支持体上に、下引き層、電荷発生層、電荷輸送層および保護層をこの順に有する電子写真感光体を製造した。
【００８５】
（実施例２〜４）
実施例１において、前記式（１）で示される化合物の種類と使用量を表１のように変更して表面層を形成した以外は、実施例１と同様にして電子写真感光体を製造した。
【００８６】
（実施例５）
実施例１において、表面層用塗布液を以下のように調整した以外は、実施例１と同様にして電子写真感光体を製造した。前記式（４−５）で示される化合物１００部、式（１−１２）で示される化合物１．００部、ポリテトラフルオロエチレン粒子（商品名：ルブロンＬ−２、ダイキン（株）製）１９部、ならびに、下記式（Ａ１）で示される繰り返し構造単位および下記式（Ａ２）で示される繰り返し構造単位を有する樹脂（重量平均分子量：１３０，０００、共重合比（Ａ１）／（Ａ２）＝１／１（モル比））１部を、ｎ−プロパノール１００部および１，１，２，２，３，３，４−ヘプタフルオロシクロペンタン（商品名：ゼオローラＨ、日本ゼオン（株）製）１００部の混合溶剤に加え、これを高圧分散機（商品名：マイクロフルイダイザーＭ−１１０ＥＨ、米Ｍｉｃｒｏｆｌｕｉｄｉｃｓ（株）製）に通し、分散処理することによって表面層用塗布液を得た。
【化１７】
0006987544.tif 000040
【００８７】
（実施例６〜７）
実施例１において、連鎖重合性官能基を有する電荷輸送性化合物と、前記式（１）で示される化合物の種類と使用量を表１のように変更して表面層を形成した以外は、実施例１と同様にして電子写真感光体を製造した。
【００８８】
（実施例８）
以下のように表面層としての保護層を形成した以外は、実施例１と同様にして電子写真感光体を製造した。
前記式（４−５）で示される化合物１００部、前記式（１−１２）で示される化合物１．００部、光重合開始剤として２，４−ジエチルチオキサントン１５部、重合開始助剤として４，４′−ビス（ジエチルアミノ）ベンゾフェノン５部を、ｎ−プロパノール１００部および１，１，２，２，３，３，４−ヘプタフルオロシクロペンタン（商品名：ゼオローラＨ、日本ゼオン（株）製）１００部の混合溶剤を混合し、撹拌した。
次に、この表面層用塗布液を電荷輸送層上に浸漬塗布して塗膜を形成し、メタルハライドランプにて１．２０×１０−５Ｗ／ｍ２の光強度で塗膜に３０秒間紫外線照射して光硬化を行った。その後、この塗膜を１２０℃、１時間４０分間加熱乾燥して、膜厚５μｍの表面層としての保護層を形成した。
【００８９】
（実施例９）
以下のように表面層を形成した以外は、実施例１と同様にして電子写真感光体を製造した。
前記式（４−８）で示される化合物７０部、トリス（２−ヒドロキシエチル）イソシアヌレートトリアクリレート２５部、前記式（１−１２）で示される化合物０．８４部を、ｎ−プロパノール９５部および１，１，２，２，３，３，４−ヘプタフルオロシクロペンタン（商品名：ゼオローラＨ、日本ゼオン（株）製）９５部の混合溶剤を混合し、撹拌した。
次に、この表面層用塗布液を電荷輸送層上に浸漬塗布して塗膜を形成し、メタルハライドランプにて１．２０×１０−５Ｗ／ｍ２の光強度で塗膜に３０秒間紫外線照射して光硬化を行った。その後、この塗膜を１２０℃、１時間４０分間加熱乾燥して、膜厚５μｍの表面層としての保護層を形成した。
【００９０】
（実施例１０）
実施例１において、連鎖重合性官能基を有する電荷輸送性化合物と、前記式（１）で示される化合物の種類と使用量を表１のように変更して表面層を形成した以外は、実施例１と同様にして電子写真感光体を製造した。
【００９１】
（実施例１１）
以下のように表面用塗布液を調製した以外は、実施例１と同様にして電子写真感光体を製造した。
前記式（４−３）で示される化合物７５部、前記式（１−２０）で示される化合物０．７５部、トリス（２−ヒドロキシエチル）イソシアヌレートトリアクリレート２２．５部を、ｎ−プロパノール１００部および１，１，２，２，３，３，４−ヘプタフルオロシクロペンタン（商品名：ゼオローラＨ、日本ゼオン（株）製）１００部の混合溶剤を混合、撹拌し、表面層用塗布液を調製した。
【００９２】
（実施例１２）
以下のように表面用塗布液を調製した以外は、実施例１と同様にして電子写真感光体を製造した。
前記式（４−５）で示される化合物９５部、前記式（１−１２）で示される化合物１．１４部、下記式（Ｆ）で示される化合物３．８６部を、ｎ−プロパノール１００部および１，１，２，２，３，３，４−ヘプタフルオロシクロペンタン（商品名：ゼオローラＨ、日本ゼオン（株）製）１００部の混合溶剤を混合、撹拌し、表面層用塗布液を調製した。
【化１８】
0006987544.tif 000041
【００９３】
（実施例１３）
以下のように表面用塗布液を調製した以外は、実施例１と同様にして電子写真感光体を製造した。
前記式（４−５）で示される化合物９０部、前記式（１−１５）で示される化合物０．９０部、式（Ｇ）で示される化合物４．５部を、ｎ−プロパノール１００部および１，１，２，２，３，３，４−ヘプタフルオロシクロペンタン（商品名：ゼオローラＨ、日本ゼオン（株）製）１００部の混合溶剤を混合、撹拌し、表面層用塗布液を調製した。
【化１９】
0006987544.tif 000042
【００９４】
（実施例１４）
以下のように表面用塗布液を調製した以外は、実施例１と同様にして電子写真感光体を製造した。
前記式（Ａ１）で示される繰り返し構造単位および前記式（Ａ２）で示される繰り返し構造単位を有する樹脂（重量平均分子量：１３０，０００、共重合比（Ａ１）／（Ａ２）＝１／１（モル比））１．６５部を、１，１，２，２，３，３，４−ヘプタフルオロシクロペンタン（商品名：ゼオローラＨ、日本ゼオン（株）社製）４０部および１−プロパノール５５部の混合溶剤に溶解した。その後、ポリテトラエチレン粒子（商品名：ルブロンＬ−２、ダイキン工業（株）製）３０部を加えた液を、高圧分散機（商品名：マイクロフルイダイザーＭ−１１０ＥＨ、米Ｍｉｃｒｏｆｌｕｉｄｉｃｓ（株）製）に通し、分散液を得た。
その後、前記式（４−５）で示される電荷輸送性化合物５０．０部、前記式（１−１２）で示される化合物０．６０部、トリス（２−ヒドロキシエチル）イソシアヌレートトリアクリレート１４．８部、下記式（Ｈ）で示される化合物１．９２部、１，１，２，２，３，３，４−ヘプタフルオロシクロペンタン３５部および１−プロパノール１５部を前記分散液に加え、ポリフロンフィルター（商品名：ＰＦ−０４０、アドバンテック東洋（株）製）で濾過を行い、表面層用塗布液を調製した。
【化２０】
0006987544.tif 000043
【００９５】
（実施例１５）
実施例１４において、さらにシロキサン変性アクリル化合物０．９８部（ＢＹＫ−３５５０、ビックケミー・ジャパン（株）製）を加えた以外は、実施例１４と同様にして電子写真感光体を製造した。
【００９６】
（実施例１６〜２１）
実施例１において、連鎖重合性官能基を有する電荷輸送性化合物と、前記式（１）で示される化合物の種類と使用量を表１のように変更して表面層用塗布液を調製した以外は、実施例１と同様にして電子写真感光体を製造した。
【００９７】
（実施例２２）
実施例１において、表面層用塗布液を以下のように調整した以外は、実施例１と同様にして電子写真感光体を製造した。
前記式（Ａ１）で示される繰り返し構造単位および前記式（Ａ２）で示される繰り返し構造単位を有する樹脂（重量平均分子量：１３０，０００、共重合比（Ａ１）／（Ａ２）＝１／１（モル比））１．６５部を、１，１，２，２，３，３，４−ヘプタフルオロシクロペンタン（商品名：ゼオローラＨ、日本ゼオン（株）社製）４０部および１−プロパノール５５部の混合溶剤に溶解した。その後、ポリテトラエチレン粒子（商品名：ルブロンＬ−２、ダイキン工業（株）製）３０部を加えた液を、高圧分散機（商品名：マイクロフルイダイザーＭ−１１０ＥＨ、米Ｍｉｃｒｏｆｌｕｉｄｉｃｓ（株）製）に通し、分散液を得た。
その後、前記式（４−５）で示される化合物５０．０部、前記式（１−１８）で示される化合物０．３７５部を、１，１，２，２，３，３，４−ヘプタフルオロシクロペンタン３５部および１−プロパノール１５部を前記分散液に加え、ポリフロンフィルター（商品名：ＰＦ−０４０、アドバンテック東洋（株）製）で濾過を行い、表面層用塗布液を調製した。
【００９８】
（実施例２３）
実施例１において、連鎖重合性官能基を有する電荷輸送性化合物の種類を表１のように変更して表面層用塗布液を調製した以外は、実施例１と同様にして電子写真感光体を製造した。
【００９９】
（実施例２４、２５）
実施例１５において、連鎖重合性官能基を有する電荷輸送性化合物の種類を表１のように変更して表面層用塗布液を調製した以外は、実施例１５と同様にして電子写真感光体を製造した。
【０１００】
（比較例１）
実施例６において、前記式（１−１１）で示される化合物を加えずに保護層用塗布液を調製した以外は、実施例６と同様にして電子写真感光体を製造した。
【０１０１】
（比較例２）
実施例１１において、前記式（１−２０）で示される化合物を加えずに保護層用塗布液を調製した以外は、実施例１１と同様にして電子写真感光体を製造した。
【０１０２】
（比較例３）
実施例１において、表面層用塗布液を以下のように調整した以外は、実施例１と同様にして電子写真感光体を製造した。
前記式（４−１４）で示される化合物８０部、εカプロラクトン変性トリス（アクロキシエチル）イソシアヌレート２０部、ジペンタエリスリトールペンタアクリレート５．０部を、ｎ−プロパノール１００部および１，１，２，２，３，３，４−ヘプタフルオロシクロペンタン（商品名：ゼオローラＨ、日本ゼオン（株）製）１００部の混合溶剤を混合、撹拌し、表面層用塗布液を調製した。
（比較例４）
実施例６において、前記式（１−１１）で示される化合物１．３０部を、前記式（１−１２）で示される化合物０．２５部に変えて、保護層用塗布液を調製した以外は、実施例６と同様にして電子写真感光体を製造した。
【０１０３】
（比較例５）
実施例６において、前記式（１−１１）で示される化合物１．３０部を、前記式（１−３）で示される化合物０．２５部に変えて保護層用塗布液を調製した以外は、実施例６と同様にして電子写真感光体を製造した。
【０１０４】
（比較例６）
実施例６において、前記式（１−１１）で示される化合物１．３０部を、前記式（１−１２）で示される化合物２．００部に変えて保護層用塗布液を調製した以外は、実施例６と同様にして電子写真感光体を製造した。
【０１０５】
（評価方法）
実施例１〜２５、比較例１〜６の電子写真感光体の評価方法については、以下のとおりである。
【０１０６】
（電気特性評価）
評価装置として、電子写真装置である複写機（商品名：ＧＰ−４０５、キヤノン（株）製）の改造機を用いた。改造点としては、プロセススピードを４５０ｍｍ／ｓｅｃとなるようにした。帯電手段は直流電圧に交流電圧を重畳した電圧を帯電ローラに印加する方式とした。この評価装置用のドラムカートリッジに、各例で製造した電子写真感光体を装着して、以下のように評価した。
電子写真感光体の初期暗部電位（Ｖｄ）が約−８５０［Ｖ］、初期明部電位（Ｖｌ）が約−２００［Ｖ］になるように、印加電圧と、露光装置の露光光量の条件を設定した。
電子写真感光体の表面電位の測定は、評価装置から現像用カートリッジを抜き取り、そこに電位プローブ（商品名：ｍｏｄｅｌ６０００Ｂ−８、トレック社製）を固定し、表面電位計（ｍｏｄｅｌ３４４：トレック社製）を使用して行った。
【０１０７】
次に、常温低湿（温度２３℃、湿度５％ＲＨ）環境下で２４時間放置した。その後、その電子写真感光体をドラムカートリッジに装着し、このドラムカートリッジを上記評価装置に取り付けた。次に、常温低湿環境下で、画像印字比率５％の画像をＡ４サイズの普通紙にて、５００００枚の画像出力（通紙による電子写真感光体の繰り返し使用）を行った。
５００００枚の画像出力後、５分間放置し、現像用カートリッジを前記電位プローブおよび表面電位計からなる電位測定装置に付け替え、常温低湿環境下における５００００枚の画像出力後（繰り返し使用後）の電子写真感光体の表面の明部電位を測定した。ここで、Ｖｌａａを、繰り返し使用前（初期）における電子写真感光体の表面の明部電位、Ｖｌａｂを常温低湿環境下における５００００枚の画像出力後における電子写真感光体の表面の明部電位とする。このとき、常温低湿環境下における５００００枚の画像出力後の電子写真感光体の表面の明部電位の変動量ΔＶｌａは、次の式により算出した。
ΔＶｌａ＝｜Ｖｌａｂ｜−｜Ｖｌａａ｜
前記式において、｜Ｖｌａｂ｜および｜Ｖｌａａ｜は、それぞれ、ＶｌａｂおよびＶｌａａの絶対値を表す。
その後、常温低湿環境下で、合計３０００００枚まで画像出力を行った。その間合計１０００００枚、２０００００枚、３０００００枚の画像出力をした際には、５００００枚の画像出力後と同様にして、繰り返し使用前（初期）の明部電位Ｖｌａａからの電位の変動量を算出した。
【０１０８】
次に、前記と同一の条件で製造した電子写真感光体を高温高湿（３５℃／８５％ＲＨ）環境下で４８時間放置した。その後、電子写真感光体をドラムカートリッジに装着し、このドラムカートリッジを前記評価装置に取り付けた。続いて、高温高湿環境下で、画像印字比率５％の画像をＡ４サイズの普通紙にて、５００００枚の画像出力（通紙による電子写真感光体の繰り返し使用）を行った。
【０１０９】
５００００枚の画像出力後、５分間放置し、現像用カートリッジを前記電位プローブおよび表面電位計からなる電位測定装置に付け替え、高温高湿環境下における５００００枚の画像出力後（繰り返し使用後）における電子写真感光体の表面の明部電位を測定した。ここで、Ｖｌｂａを繰り返し使用前（初期）における電子写真感光体の表面の明部電位、Ｖｌｂｂを高温高湿環境下における５００００枚の画像出力後における電子写真感光体の表面の明部電位とする。このとき、高温高湿環境下における５００００枚の画像出力後の電子写真感光体の表面の明部電位の変動量ΔＶｌｂは、次の式により算出した。
ΔＶｌｂ＝｜Ｖｌｂｂ｜−｜Ｖｌｂａ｜
前記式において、｜Ｖｌｂｂ｜および｜Ｖｌｂａ｜は、それぞれ、ＶｌｂｂおよびＶｌｂａの絶対値を表す。
その後、高温高湿環境下で、合計３０００００枚まで画像出力を行った。その間合計１０００００枚、２０００００枚、３０００００枚の画像出力をした際には、５００００枚の画像出力後と同様にして、繰り返し使用前（初期）の明部電位Ｖｌｂａからの電位の変動量を算出した。
【０１１０】
次に、常温低湿環境下での繰り返し使用時の明部電位の変動量と、高温高湿環境下での繰り返し使用時の明部電位の変化量の差を評価した。例えば、常温低湿環境下および高温高湿環境下における５００００枚の画像出力後の明部電位の変動量の差ΔＶｌは以下の式により求めた。
ΔＶｌ＝｜ΔＶｌｂ｜−｜Ｖｌａ｜
ここで、｜ΔＶｌｂ｜および｜Ｖｌａ｜は、それぞれ、ΔＶｌｂおよびＶｌａの絶対値を表す。５００００枚出力、１０００００枚出力、２０００００枚出力および３０００００枚出力後それぞれにおける電位の変動量の差を以下のように評価した。
Ａ：電位の変動量の差が１０Ｖ以内
Ｂ：電位の変動量の差が１０Ｖより大きく２０Ｖ以内
Ｃ：電位の変動量の差が２０Ｖより大きく３０Ｖ以内
Ｄ：電位の変動量の差が３０Ｖより大きく４０Ｖ以内
Ｅ：電位の変動量の差が４０Ｖより大きい
Ａが最も温度・湿度の影響が少なく、Ｅが最も温度・湿度の影響が大きい。結果を表２に示す。
【０１１１】
【表１】
0006987544.tif 000044
【０１１２】
【表２】
0006987544.tif 000045
【符号の説明】
【０１１３】
１１１  支持体
１１２  下引き層
１１３  電荷発生層
１１４  電荷輸送層
１１５  保護層
２１  表面加工前の電子写真感光体
２２  モールド
２３  加圧部材
２４  支持部材
１  電子写真感光体
３  帯電手段
５  現像手段
６  転写手段
８  定着手段
９  クリーニング手段
１１  プロセスカートリッジ
【図１】
0006987544.tif 000059
【図２】
0006987544.tif 000060
【図３】
0006987544.tif 000061
【図４】
0006987544.tif 000062